СНАРЯД АРТИЛЛЕРИЙСКИЙ

Снаряд артиллерийский
Полезная модель может быть использована, например, как по боевому назначению в качестве осколочно-поражающего средства, так и по вспомогательному в качестве боевой подготовки и полигонных испытаний.
В полезной модели (1) описана пуля, содержащая несколько радиальных сегментов, выполненных из твёрдого, тяжёлого металла и хвостовую часть, выполненную из более лёгкого металла с возможностью фиксации сегментов. Недостатком данного устройства является вьшолнение радиальных сегментов из дорогостоящих материалов, в частности, из вольфрама, бронзы, меди и т.п. Поэтому использование указанных материалов для изготовления артиллерийских снарядов, имеющих калибр более 20 мм, является нецелесообразным.
Известна бронебойная пуля (2), содержащая оболочку с размещёнными в ней стальным и свинцовым сердечниками, причём сердечник выполнен из высокопрочной стали с твёрдостью HRC  60 и имеет головную часть в виде конуса. Данное устройство характеризуется сложностью конструктивного исполнения, а также наличием дорогостоящих материалов.
Наиболее близким аналогом к заявляемому устройству является пуля спортивного патрона для н езного оружия (3), содержащая металлическую оболочку с размещённым в ней пластмассовым сердечником, на хвостовой части которого установлено свинцовое кольцо
МПК F42B 12/74
Заявляемая полезная модель направлена на создание артиллерийского снаряда, основанного на использовании более дешёвых материалов при одновременном обеспечении тактико-технических параметров и расширении выполняемых функциональных задач.
Сущность полезной модели заключается в том, что корпус снаряда вьшолнен из композиционного материала, состоящего из наполнителя и связующего, при этом ведущий поясок выполнен из синтетического полимера, например, капролона, а корпус снабжён направляющим кольцом, установленным в его головной части. Композиционный материал в качестве HanojmHre.M содержит порошковые карбид кремния и технический углерод, а в качестве связующего порошковое фенольное соединение, например, пульвербакелит при соотнощении компонентов, мае. % : карбид кремния - 60-70, углерод технический - 20-30 и пульвербакелит - 10-20, при этом корпус изготавливают методом прессования с последующим силшщрованием.
Кроме того, в качестве композиционного материала может быть использована природная глина, например, глина тугоплавкая Печёрского месторождения, при этом корпус изготавливают с помощью шликерного литья с последующей термической обработкой при соотношении компонентов шликера, мае. % : глина - 45-65, вода дистиллированная остальное.
Дополнительными отличиями полезной модели являются некоторые консггрукишныс и 1хх мс1рические параметры элементов снаряда, а именно; отношение длины корпуса к калибру составляет 4-6; головная часть корпуса вьшолнена в виде конуса высотой 1,8-2,0 калибра с радиусом при вершине 0,1-0,2 калибра; направляющее кольцо выполнено из легированной стали, например, марки 11ЮА длиной 0,8-1,0 калибра и имеет наружную фаску, являюшсуюся продолжением конуса головной части корпуса снаряда; ведущий поясок имеет длину 0,2-0,3 калибра и установлен
на расстоянии 0,8-1,0 калибра от торца хвостовой части корпуса; на хвостовой части корпуса на участке от торца до ведущего пояска выполнены по крайней мере два кольцевых паза для крепления снаряда в гильзе порохового патрона.
Изготовление корпуса снаряда из композиционного материала, содержащего карбид кремния и технический углерод, кроме снижения себестоимости, обеспечивает удовлетворительные тактико-технические характеристики снаряда, в том числе параметры осколочно-поражающего воздействия, а изготовление корпуса из природной глины ещё в больщей степени позволит снизить стоимость конечного изделия. Выполнение ведущего пояска из полимерного материала также направлено на снижение стоимости снаряда при сохранении его технических параметров применительно к стрельбе из нарезного оружия.
Количественное содержание компонентов композиционного материала, а также геометрические параметры конструктивных элементов снаряда определены расчётным путём и подтверждены стрельбовыми испытаниями в полигонных условиях. Испытания проводили на стреляющей испытательной установке (СИУ 30,) j разработанной ФГУП ЦНИИМ и предназначенной для оценки функционирования снаряда в условиях реального выстрела.
Для изготовления корпусов из композиционного материала по п. 2 формулы использовали в качестве наполнителя материал пшифовальный из карбида кремния зелёного (ГОСТ 26327-84) марки 64С зернистостью 10П.Н и М28 (ГОСТ 3647-80) и углерод технический (ГОСТ 7885-86), а в качестве связующего - пороппсовый пульвербакелит марки СФП 012А (ТУ 6-05-441-78).
Для изготовления корпусов из композиционного материала по п.4 формулы использовали глину тугоплавкую Печёрского месторождения (ТУ 21-0288962-1-89).
Для юготовления вед тцего пояска и направляющего кольца применяли соответственно капролон марки В (МРТУ 6-05-988-66) и легированную сталь марки ПЮА (ГОСТ 803-81). Результаты испытаний подтвердили возможность серийного изготовления артиллерийских снарядов из неметаллических композиционных материалов.
Заявляемая полезная модель поясняется чертежом, на котором изображён продольный разрез снаряда, состоящего из корпуса 1, ведущего пояска 2 и направляющего кольца 3.
Использование полезной модели позволит получать более дешбвые артиллерийские снаряды с тактико-техническими характеристиками на уровне щтатных изделий.
Источники информации:
1.Свидетельство RU № 24545 U1, F42B 7/10, опубл. 10.08.2002.
2.Патент RU№ 2133441, F42B 12/06, опубл. 20.07.1999. З.Пагеш-Ки№ 2133442, F42B 12/74, опубл. 20.07.1999.